【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
少なくとも無機微粒子と感光性有機成分を含む感光性ペーストであって、感光性有機成分として側鎖にエチレン性不飽和基とカルボキシル基を有する感光性アクリル系共重合体を含み、該アクリル系共重合体の共重合成分として、下記一般式（１）で表される多価アルコールとエチレン性不飽和カルボン酸とのモノエステルを含有し、該感光性アクリル系共重合体の酸価が５〜４５ｍｇＫＯＨ／ｇであることを特徴とする感光性ペースト。
【化１】
2006145750.tif 000001
［式中、Ｒ１、Ｒ２はそれぞれ独立に水素またはヒドロキシル基または炭素数１〜３のアルキル基または炭素数１〜３のヒドロキシアルキル基を表し、ｎは１〜５の整数を表す。］
【請求項２】
感光性アクリル系共重合体の水酸基価が、３５０〜４５０ｍｇＫＯＨ／ｇであることを特徴とする請求項１に記載の感光性ペースト。
【請求項３】
感光性アクリル系共重合体の重量平均分子量が、５０００〜２００００であることを特徴とする、請求項１または２に記載の感光性ペースト。
【請求項４】
無機微粒子として、ガラス転移温度が３５０℃〜５５０℃にあるガラス粉末を５０〜９０重量％含有することを特徴とする請求項１〜３のいずれかに記載の感光性ペースト。
【請求項５】
請求項１〜４のいずれかに記載の感光性ペーストを塗布・露光した後、水で現像することを特徴とする、プラズマディスプレイ用パネルの製造方法。
【請求項６】
請求項５に記載の製造方法を用いて製造した、プラズマディスプレイ用パネル。
【手続補正２】
【補正対象書類名】明細書
【補正対象項目名】０００７
【補正方法】変更
【補正の内容】
【０００７】
上記課題を解決するために本発明は以下の構成を有する。すなわち本発明は、少なくとも無機微粒子と感光性有機成分を含むペーストであって、感光性有機成分として側鎖にエチレン性不飽和基とカルボキシル基を有する感光性アクリル系共重合体を含み、該アクリル系共重合体の共重合成分として、下記一般式（１）で表される多価アルコールとエチレン性不飽和カルボン酸とのモノエステルを含有し、該感光性アクリル系共重合体の酸価が５〜４５ｍｇＫＯＨ／ｇであることを特徴とする感光性ペーストおよび、それを用いたプラズマディスプレイ部材である。
【手続補正３】
【補正対象書類名】明細書
【補正対象項目名】００７９
【補正方法】変更
【補正の内容】
【００７９】
Ａ．アクリル系共重合体の酸価測定方法
作製したアクリル系共重合体の酸価をＪＩＳ Ｋ００７０（１９９２）に記載される中和滴定法を用いて測定した。操作は以下のように行った。試料Ｓ（ｇ）を量り取り、エタノール１００ｍｌに溶解させた後、指示薬としてフェノールフタレイン溶液を数滴加え、０．１ｍｏｌ／ｌ水酸化カリウムエタノール溶液で滴定を行った。ここに、滴定に用いた０．１ｍｏｌ／ｌ水酸化カリウムエタノール溶液の量をＬ（ｍｌ）、用いた０．１ｍｏｌ／ｌ水酸化カリウムエタノール溶液のファクターをｆとした時、アクリル系共重合体の酸価Ａｖ（ｍｇＫＯＨ／ｇ）をＬ×ｆ×５．６１１／Ｓにより算出した。
【手続補正４】
【補正対象書類名】明細書
【補正対象項目名】００８０
【補正方法】変更
【補正の内容】
【００８０】
Ｂ．アクリル系共重合体の水酸基価の測定方法
作製したアクリル系共重合体の水酸基価をＪＩＳ Ｋ００７０（１９９２）に記載される中和滴定法を用いて測定した。操作は以下のように行った。試料Ｓ（ｇ）を量り取り、アセチル化試薬５ｍｌを加え、１００℃で１時間加熱して試料をアセチル化した後、水１ｍｌを加え、１００℃で１０分間加熱した。これに、フェノールフタレイン溶液を数滴加え、０．５ｍｏｌ／ｌ水酸化カリウムエタノール溶液で滴定を行った。空試験は試料を入れないこと以外は同様の方法で滴定した。ここに、空試験の滴定に用いた０．５ｍｏｌ／ｌ水酸化カリウムエタノール溶液の量をＬ１（ｍｌ）、試料の滴定に用いた０．５ｍｏｌ／ｌ水酸化カリウムエタノール溶液の量をＬ２（ｍｌ）、用いた０．５ｍｏｌ／ｌ水酸化カリウムエタノール溶液のファクターをｆ、上記により求めた試料の酸価をＡｖ（ｍｇＫＯＨ／ｇ）とした時、アクリル系共重合体の水酸基価Ｈｖ（ｍｇＫＯＨ／ｇ）を（Ｌ１−Ｌ２）×ｆ×２８．０５／Ｓ＋Ａｖにより算出した。
【手続補正５】
【補正対象書類名】明細書
【補正対象項目名】０１０６
【補正方法】変更
【補正の内容】
【０１０６】
[参考例１、２]
アクリル系共重合体（Ｆ−３）、（Ｆ−４）を用いたこと以外は、実施例１と同様にして評価を行った。ペースト組成および評価結果を表１に示す。酸価が大きな感光性アクリル系共重合体を使用した参考例１では、ポットライフが低下し、焼成後膜の全光線透過率は８０％を下回ったが、水現像が可能であった。また、酸価が比較的低い共重合体を用いた参考例２では、現像性が低下したが、パターン形成は可能であり、全光線透過率も良好であった。
【手続補正６】
【補正対象書類名】明細書
【補正対象項目名】０１０７
【補正方法】変更
【補正の内容】
【０１０７】
[実施例３〜４] アクリル系共重合体（Ｆ−５）、（Ｆ−６）を用いたこと以外は、実施例１と同様にして評価を行った。ペースト組成および評価結果を表１に示す。水酸基価が３１０ｍｇＫＯＨ／ｇである共重合体を用いた実施例３では、共重合体の水溶性が低下したため現像性は低下したが、高透過率な透明誘電体パターンが得られた。また、水酸基価が５００ｍｇＫＯＨ／ｇである共重合体を用いた実施例４では、共重合体の水溶性が向上し、現像性は高かったが、ポットライフがやや低下した。
【手続補正７】
【補正対象書類名】明細書
【補正対象項目名】０１０８
【補正方法】変更
【補正の内容】
【０１０８】
[実施例５〜６]
アクリル系共重合体（Ｆ−７）、（Ｆ−８）を用いたこと以外は、実施例１と同様にして評価を行った。ペースト組成および評価結果を表１に示す。実施例５では共重合体の重量平均分子量が小さかったので感光性は高かったが、耐現像性が弱く、パターンが一部剥れた。重量平均分子量が高い共重合体を用いた実施例６では、共重合体の水溶性が低下したため、現像性が低くなったが、パターン形成は可能であった。また、共重合体の熱分解性が悪く、全光線透過率が低下した。
【手続補正８】
【補正対象書類名】明細書
【補正対象項目名】０１０９
【補正方法】変更
【補正の内容】
【０１０９】
[実施例７〜８]
無機微粒子としてガラス粉末ｂ及びガラス粉末ｃを用いた以外は実施例１と同様にして評価を行った。ペースト組成および評価結果を表１に示す。ＢｉＯを主成分とするガラス粉末を用いた実施例７では、透過率はやや低下したが、現像性やポットライフは実施例１と大差なく良好な結果が得られた。また、ガラス転移温度が５５０℃を超えるガラス粉末を用いた実施例８では、現像性やポットライフが良好であったが、５９０℃では焼結しないガラスのため、全光線透過率は低かった。
【手続補正９】
【補正対象書類名】明細書
【補正対象項目名】０１１０
【補正方法】変更
【補正の内容】
【０１１０】
[実施例９]
無機微粒子としてガラス粉末ａ４０重量部とアルミナ粉末４０重量部を配合したこと以外は実施例１にして同様の評価を行った。アルミナ粉末が存在しても現像性は高く、パターン形成できたが、アルミナは焼結しないため、全光線透過率は低かった。
【手続補正１０】
【補正対象書類名】明細書
【補正対象項目名】０１１４
【補正方法】変更
【補正の内容】
【０１１４】
【表１】
2006145750.tif 000002